(57)【要約】    【課題】感圧修正テープにおいては、文字などを誤って筆記した際に修正するため塗膜を転写させる。その転写塗膜上に再度筆記した際に、塗膜が傷つけられたり削り取られたりせず筆記感が良好な感圧修正テープを提供する。    【解決手段】上記課題を解決する手段として、基材上に離型層と転写後文字等を覆い隠す白色隠蔽層と該白色隠蔽層を被転写物に定着させる接着層を有する感圧転写テープにおいて、層中の顔料充填量を引き上げ多孔質とし表面に細孔を構築せしめた白色隠蔽層と、層中に平均粒子径０．５〜１２．０μｍの微粒子を含む接着層の境界において、２層が混ざり合ったずれ防止層を構築することで解決できることを見出した。接着層中に含まれる微粒子が白色隠蔽層中の細孔に入り込むことで強靭なずれ防止層が構築され白色隠蔽層のずれが無く筆記感が向上する。    【選択図】      なし【特許請求の範囲】
【請求項１】
基材上に離型層と転写後文字等を覆い隠す白色隠蔽層と該白色隠蔽層を被転写物に定着させる接着層を有する感圧転写テープにおいて、接着層中に平均粒子径０．５〜１２．０μｍの微粒子を含み、かつ白色隠蔽層と接着層が混じり合ったずれ防止層を有することを特徴とする感圧修正テープ。
【請求項２】
白色隠蔽層の表面に１．０〜１５．０μｍの大きさの細孔が存在することを特徴とする請求項１記載の感圧修正テープ。
【請求項３】
接着層をコーティングする際のインキの粘度が１７０〜５５０ｃＰであることを特徴とする請求項１又は請求項２記載の感圧修正テープ。
【発明の詳細な説明】
【技術分野】
【０００１】
本発明はボールペン、サインペン、マーカーなどの筆記具で誤って文字を筆記した際にその筆記跡を修正する感圧式転写テープに関するものである。感圧修正テープは小型の巻き出し、巻取り、ヘッド部からなる転写容器に搭載されヘッド部から圧力を加えることにより紙等に転写し筆記跡などを修正できる。
【背景技術】
【０００２】
筆記跡などを修正する方法としては修正液があるが近年修正液に代わり感圧修正テープなる修正具が多く世に出回ってきている。これは修正した直後に乾燥させる必要が無く再度筆記できるといった点が優れているからである。
【０００３】
しかしながら再度筆記した場合、転写塗膜が筆記具先端に傷つけられ、削り取られてしまう現象が起こり、紙の上に筆記する様子とはかなりかけ離れた状態である。特に近年は０．５ｍｍ以下の先端部が鋭利な筆記具が多く出回っておりこの現象はより起こりやすい傾向にあるといえる。
【０００４】
さらに水性インキ、特に水性ゲルインキを採用している筆記具においては転写塗膜上において乾燥しにくく、筆記直後に滲みが生じたり触れた際に汚れが生じたりする。こういった筆記具インキが転写塗膜上において定着が悪い傾向にあるためこのような現象が起こると考えられる。
【０００５】
これらの観点から従来の感圧修正テープでは再度筆記する際の筆記性、及びインキの定着性が悪い。紙に対して筆記する場合と比較すると使用しやすいとはいえない状態である。
【特許文献１】特開２００１−０１１３９８号公報
【特許文献２】特開平１１−１９８５８８号公報
【特許文献３】特開平１０−３０９８９３号公報
【特許文献４】特開平１０−２７８４８９号公報
【特許文献５】特開平０８−２７６６９５号公報
【発明の開示】
【発明が解決しようとする課題】
【０００６】
本発明が解決しようとする課題は、修正転写した後再度筆記する場合の筆記感が良く、使用しやすい感圧修正テープを提供することである。
【課題を解決するための手段】
【０００７】
請求項１に関しては基材上に離型層と転写後文字等を覆い隠す白色隠蔽層と該白色隠蔽層を被転写物に定着させる接着層を有する感圧転写テープにおいて、接着層中に平均粒子径０．５〜１２．０μｍの微粒子を含み、かつ白色隠蔽層と接着層が混じり合ったずれ防止層を有することを特徴とする感圧修正テープに関するものである。請求項２に関しては白色隠蔽層の表面に１．０〜１５．０μｍの大きさの細孔が存在することを特徴とする請求項１記載の感圧修正テープに関するものである。請求項３に関しては接着層をコーティングする際のインキの粘度が１７０〜５５０ｃＰである事を特徴とする請求項１又は請求項２記載の感圧修正テープに関するものである。細孔の大きさの測定はＳＥＭ観察、接着層のコーティング時におけるインキの粘度の測定はＢ型粘度型により実施した。使用した機器は以下の通り。
ＳＥＭ  ・・・  日立製作所製  Ｓ−４２００  電界放射型走査電子顕微鏡
粘度型  ・・・  ＴＯＫＩＭＥＣ製Ｂ型粘度計ＢＬ−６０
【発明の効果】
【０００８】
課題を解決する手段として、基材上に離型層と転写後文字等を覆い隠す白色隠蔽層と該白色隠蔽層を被転写物に定着させる接着層を有する感圧転写テープにおいて、層中の顔料充填量を引き上げ多孔質とし表面に細孔を構築せしめた白色隠蔽層と、層中に平均粒子径０．５〜１２．０μｍの微粒子を含む接着層の境界において、２層が混ざり合ったずれ防止層を構築することで解決できることを見出した。接着層中に含まれる微粒子が白色隠蔽層中の細孔に入り込むことで強靭なずれ防止層が構築される。
【発明を実施するための最良の形態】
【０００９】
本発明における感圧転写テープは基材上の両面に離型層を設け、白色隠蔽層、接着層を構築しそれら２層が混ざり合ったずれ防止層からなる多層構造のテープである。
【００１０】
基材としては厚み３〜５０μｍ程度のポリエチレンテレフタレ−ト（ＰＥＴ）、ポリエチレンナフタート、ポリプロピレンなどのプラスティックフィルムや、３０〜６０ｇ／ｍ2度のグラシン紙などの薄葉紙が用いられる。
【００１１】
離型処理として前出の基材上に、シリコン樹脂、フッ素樹脂、その他離型性を有する樹脂、オイルなどと、剥離性を有しない合成樹脂や微粒子、剥離調整のための添加剤など単体もしくは数種類を混合し離型層を構築する。
【００１２】
白色隠蔽層には白色顔料として酸化チタン及び体質顔料が用いられる。高隠蔽性を要求されるため固形分中に多く含有されるため形成された塗膜は多孔質となる。望ましくは７５〜８５％含まれるよう調整する。これにより多孔質構造が容易に構築される。ただし、８５％以上含有させると白色隠蔽層の膜強度が下がり、筆記性が低下するため８５％を上限であると考える。
【００１３】
ＳＥＭにより白色隠蔽層における多孔質構造の状態を観察すると、表面に細孔が多く形成されている様子が観察できる。顔料成分中の酸化チタン顔料と体質顔料の粒子径の比がおよそ１：１０になるような組み合わせを選択することにより表面に大きさが１．０〜１５．０μｍの細孔が形成される。
【００１４】
白色隠蔽層に含有させる酸化チタンに関しては一般的に塗料などに用いられる隠蔽性の高いものが望ましい。体質顔料に関しては炭酸マグネシウム、炭酸カルシウム、酸化アルミニウム、二酸化珪素、セライト、クレーなどがあげられる。ビヒクルにはウレタン系、アクリル系、ビニル系、オレフィン系、ゴム系などを単体、もしくは数種を混合して用いることができる。有機溶剤中、有機溶剤分散液中、水溶分散液（エマルション含む）中にて前出の白色顔料、体質顔料およびビヒクル、必要に応じて分散剤、添加剤を均一に混合し白色隠蔽層インキとする。
【００１５】
接着層インキは、一般に粘着剤として扱われているアクリル系、ロジン系、ゴム系、ビニルエーテル系樹脂、ポリイソブチレン系などの樹脂を主成分とし、平均粒子径０．５〜１２．０μｍの微粒子を加え、必要であれば充填剤、接着性調整剤、老化防止剤等を配合し有機溶剤中、有機溶剤分散液中、水溶分散液（エマルション含む）中にて均一に分散、混合させて作成する。
【００１６】
接着層インキに混合させる微粒子の粒径は０．５μｍ以下のものを使用するとずれ防止層の形成において強靭な層の形成が出来ない。また１２．０μｍ以上のものを使用すると感圧転写において接着層の被転写物への定着性が低下してしまう。添加量に関しても接着層固形分中の５．０重量％未満になるとずれ防止層の強靭さが低下、２５．０重量％以上添加すると被転写物への定着性の低下につながる。
【００１７】
各層はそれぞれ分散機、攪拌機等で均一に混合しインキとして作成したものを一般的に知られているコーターにより塗布し所定の膜厚に調整し乾燥させ構築する。離型処理を施した支持体上に白色隠蔽層、接着層の順に塗布する。接着層はインキ状態から乾燥し成膜する過程において白色隠蔽層中に染み込み、結果２層が交じり合ったずれ防止層が形成される。好ましくは接着層を塗布する際の接着層インキの粘度が１７０〜５５０ｃPの範囲で設定する。
【００１８】
白色隠蔽層の厚みに関しては１５．０〜２５．０μｍ程度、粘着層の厚みに関しては１．０〜４．０μｍ程度が望ましい。
【００１９】
このように塗布したものを細い幅にスリットし小巻にしたものを転写容器に入れ感圧修正テープとする。
【実施例】
【００２０】
以下に本発明における実施例により詳細に説明する。ただし本発明はこれらの実施例に限定されるものではない。
【００２１】
実施例および比較例により作成した検体を下記評価方法にて品質の評価を行った。
【００２２】
筆記性  転写性
検体を転写容器に入れ上質紙に転写を行う。上質紙への転写性に問題が無いかどうか観察し評価する。さらにその上からボールペンで直線を引きその筆記跡の削り取られ、盛り上がりの有無を観察し比較評価する。
転写性評価
テープ全体が上質紙へ定着している    ○
テープ全体もしくは一部が上質紙へ定着していない  ×
筆記性評価
削り取られ、盛り上がりなし    ○
削り取られ、盛り上がりあり    ×
ボールペン  ぺんてる社製  Ｈｙｂｒｉｄ  ＴＥＣＮＩＣＡ  ０．５ｍｍ
転写容器    ユニオンケミカー社製  消しマウスｅ
【００２３】
基材として両面離型処理を施した３８μｍのＰＥＴを選択した。まず基材上に下記の白色隠蔽層成分をトルエンで固形分比４０％のインキとし膜厚１８μｍになるよう調整し塗布した。
白色隠蔽層の成分
酸化チタン  （粒径０．３μｍ）          ７２重量％
体質顔料    （粒径３．５μｍ）            ８重量％
ビヒクル                                １９重量％
添加剤                                    １重量％
【００２４】
その上から接着層インキを粘度２００ｃＰになるよう調整し、膜厚１．５〜２．０μｍになるよう塗布した。実施例、比較例ごとの評価結果は表のとおりである。表中の数値は接着層固形分中の重量％である。
【００２５】
【表１】
2006088602.tif 000002
【００２６】
このように顔料白色隠蔽層と接着層の２層が混ざり合った層の３層を構築することにより再度筆記する際の筆記性が良好な感圧修正テープを提供できる。